(57)【要約】【課題】鋳物孔加工品の加工ドリルの逃げによるドリルの損傷を回避し、生産性を損なうことなく、低コスト性及び品質を向上させる。【解決手段】ドリル１７の回転軸Ｐに直交するように配置されドリル１７の直径Ｄに、鋳物１０の製造誤差範囲である第１の長さＨ１を加えた第２の長さＨ２を一辺とする平坦な内壁面１５ａを含む鋳抜き孔１２を有する鋳物１０を鋳造する鋳造工程と、ドリル１７によって平坦な内壁面１５ａを通して鋳抜き孔１２の内部と鋳物１０の外部とを連通する貫通孔１３の孔加工を施す孔加工工程とを備える。【選択図】図２Ｂ
2015139870.tif 000002
【特許請求の範囲】
【請求項１】
ドリルの回転軸に直交するように配置され前記ドリルの直径Ｄに、鋳物の製造誤差範囲である第１の長さＨ１を加えた第２の長さＨ２を一辺とする平坦な内壁面を含む鋳抜き孔を有する鋳物を鋳造する鋳造工程と、
前記ドリルによって前記平坦な内壁面を通して前記鋳抜き孔の内部と前記鋳物の外部とを連通する貫通孔の孔加工を施す孔加工工程と
を備えることを特徴とする鋳物孔加工品の形成方法。
【請求項２】
鋳抜き孔の軸方向における途中位置に連通するようにドリルで孔加工を施す鋳物孔加工品の形成方法であって、
ドリルで孔加工が施される位置の幅が少なくとも前記ドリルの直径Ｄに、鋳物の製造誤差範囲である第１の長さＨ１を加えた第２の長さＨ２の平坦な内壁面を含む鋳抜き孔を有する鋳物を鋳造する鋳造工程と、
前記鋳物に対して、鋳造工程における鋳抜き孔の位置ずれが生じていないと仮定した場合の当該鋳抜き孔の仮想中心線と直交する向きの延長線上に回転軸が位置決めされたドリルによって、前記平坦な内壁面を通して前記鋳抜き孔の内部と前記鋳物の外部とを連通する深さが前記ドリルの直径Ｄの６倍以上の貫通孔の孔加工を施す孔加工工程と
を備えることを特徴とする鋳物孔加工品の形成方法。
【請求項３】
前記鋳抜き孔の軸方向の長さである第３の長さをＬとした場合、前記第３の長さＬは前記ドリルの直径Ｄの６倍以上であることを特徴とする請求項１または２に記載の鋳物孔加工品の形成方法。
【請求項４】
前記鋳抜き孔は中子を用いて形成されることを特徴とする請求項１から３の何れか１項に記載の鋳物孔加工品の形成方法。
【請求項５】
前記鋳抜き孔はフルモールド鋳造法を用いて形成されることを特徴とする請求項１から３の何れか１項に記載の鋳物孔加工品の形成方法。
【請求項６】
前記鋳抜き孔は前記鋳物を貫通する中子を用いて形成されることを特徴とする請求項１から３の何れか１項に記載の鋳物孔加工品の形成方法。
【請求項７】
前記鋳抜き孔はフルモールド鋳造法において前記鋳物を貫通させる消失模型を用いて形成されることを特徴とする請求項１から３の何れか１項に記載の鋳物孔加工品の形成方法。
【請求項８】
前記鋳物の製造誤差範囲である第１の長さＨ１は最大４ｍｍに設定されることを特徴とする請求項６または７に記載の鋳物孔加工品の形成方法。
【請求項９】
鋳物のケーシングであって、
ドリルの回転軸に直交するように配置され前記ドリルの直径Ｄに、前記鋳物の製造誤差範囲である第１の長さＨ１を加えた第２の長さＨ２を一辺とする平坦な内壁面を含む鋳抜き孔と、
前記ドリルによって加工され、前記平坦な内壁面を通して前記鋳抜き孔の内部と前記鋳物の外部とを連通する方向の貫通孔と
を備えることを特徴とするスクリュ圧縮機のケーシング。
【請求項１０】
鋳抜き孔の軸方向における途中位置に連通するようにドリルで孔加工が施された鋳物のケーシングであって、
中子を用いて前記鋳物を貫通するように形成され、ドリルで孔加工が施される位置の幅が少なくとも前記ドリルの直径Ｄに、鋳物の製造誤差範囲として２ｍｍ〜４ｍｍの第１の長さＨ１を加えた第２の長さＨ２を有する平坦な内壁面を含む鋳抜き孔と、
前記鋳物のケーシングに対して、鋳造工程における鋳抜き孔の位置ずれが生じていないと仮定した場合の当該鋳抜き孔の仮想中心線と直交する向きに前記ドリルによって孔加工され、前記平坦な内壁面を通して前記鋳抜き孔の内部と前記鋳物の外部とを連通する深さが前記ドリルの直径Ｄの６倍以上の貫通孔と
を備えることを特徴とするスクリュ圧縮機のケーシング。
【請求項１１】
鋳抜き孔の軸方向における途中位置に連通するようにドリルで孔加工が施された鋳物のケーシングであって、
フルモールド鋳造法において前記鋳物を貫通させる消失模型を用いて形成され、ドリルで孔加工が施される位置の幅が少なくとも前記ドリルの直径Ｄに、鋳物の製造誤差範囲として１．５ｍｍ〜３ｍｍの第１の長さＨ１を加えた第２の長さＨ２を有する平坦な内壁面を含む鋳抜き孔と、
前記鋳物のケーシングに対して、鋳造工程における鋳抜き孔の位置ずれが生じていないと仮定した場合の当該鋳抜き孔の仮想中心線と直交する向きに前記ドリルによって孔加工され、前記平坦な内壁面を通して前記鋳抜き孔の内部と前記鋳物の外部とを連通する深さが前記ドリルの直径Ｄの６倍以上の貫通孔と
を備えることを特徴とするスクリュ圧縮機のケーシング。
【請求項１２】
前記鋳抜き孔の軸方向の長さである第３の長さをＬとした場合、前記第３の長さＬは前記ドリルの直径Ｄの６倍以上であることを特徴とする請求項９から１１の何れか１項に記載のスクリュ圧縮機のケーシング。
【発明の詳細な説明】
【技術分野】
【０００１】
本発明は、鋳物孔加工品の形成方法及びスクリュ圧縮機のケーシングに関する。
【背景技術】
【０００２】
一般的に、スクリュ圧縮機本体ケーシングには、軸受や歯車などの潤滑や冷却を目的として給油を行うための流路（給油流路）が設けられている。給油を必要とする箇所は数か所あるが、配管削減のために１カ所から給油することで、給油が必要な箇所すべてに油を供給できるよう、複数のドリル孔を接続して給油流路を形成することがある。その際、給油流路は、長さＬ／径Ｄが６以上の長い孔と、それと枝分かれしており比較的に長さが短い孔とで形成する場合がある。長い孔はロングドリルで穿設されるが、ロングドリルでの加工は、工具が特殊になるばかりでなく、加工時間も長いため生産性が悪い。
【０００３】
前記加工時間の問題は鋳抜きによって給油流路（各々の孔）を設けることで解決できる。しかし、複数のドリル孔の全てを鋳抜きに変えることは、孔の位置によっては中子の設置が困難で不可能な場合がある。
【０００４】
前記中子の設置の問題は、鋳物における中子の設置が困難な場所にドリル孔を追加工することで解決できる。しかし、鋳込み精度に起因して鋳抜き穴がずれた場合、その鋳抜き穴に対するドリル孔の加工位置が設計上の位置から相対的にずれることが考えられる。このような場合、ドリルの周方向で加工物との接触状態に不均一が生じ、ドリルの加工抵抗がドリルの径方向で異なる（主にドリルに対する径方向の反力に差が生じる）ことによってドリルの逃げが発生する。ドリルの逃げはドリルが長いほど発生しやすく、この逃げにより、ドリルが損傷し、生産性が悪化するため、加工対象物にドリルの逃げを防止する構造が必要となる。
【０００５】
特許文献１には、図７Ａに示すように、変速機ケース１００の第１孔１０１に第１孔１０１長手方向に沿う矩形凹溝１０２を設けることにより、ドリル孔加工時のドリル逃げを防止する構造が開示されている。しかしながら、ドリル加工により穿設する第２孔１０３の中心が、鋳抜きで製作された第１孔１０１の中心を貫通するような場合には対応できない。
【０００６】
また、図７Ｂに示すように、本技術を適用する場所によっては、第１孔１０１中心に対して第２孔１０３中心を第１孔１０１の範囲外にある矩形凹溝１０２の範囲内まで偏心させることで、鋳物が大きくなりコスト面で不利になる。
【０００７】
通常、鋳抜き穴は中子を用いて製作するが、注湯時に中子がずれることは十分予想される。図７Ｃ及び図７Ｄに示すように、鋳抜き穴である第１孔１０１がずれた場合、突起１０４が形成される。孔に油などの液体が流れる場合、突起１０４が液体の抵抗により破損し、下流側へ流れることにより、給油ノズルの目詰まりや軸受などの精密部品を損傷し、品質の低下につながる恐れもある。
【先行技術文献】
【特許文献】
【０００８】
【特許文献１】特開２０１２−１１４７７号公報
【発明の概要】
【発明が解決しようとする課題】
【０００９】
本発明は、鋳物孔加工品の加工ドリルの逃げによるドリルの損傷を回避し、生産性を損なうことなく、低コスト性及び品質を向上させることを課題とする。
【課題を解決するための手段】
【００１０】
前記課題を解決するための手段として、本発明の鋳物孔加工品の形成方法は、ドリルの回転軸に直交するように配置され前記ドリルの直径Ｄに、鋳物の製造誤差範囲である第１の長さＨ１を加えた第２の長さＨ２を一辺とする平坦な内壁面を含む鋳抜き孔を有する鋳物を鋳造する鋳造工程と、前記ドリルによって前記平坦な内壁面を通して前記鋳抜き孔の内部と前記鋳物の外部とを連通する貫通孔の孔加工を施す孔加工工程とを備えるようにした。
【００１１】
前記課題を解決するための別の手段として、鋳抜き孔の軸方向における途中位置に連通するようにドリルで孔加工を施す鋳物孔加工品の形成方法であって、ドリルで孔加工が施される位置の幅が少なくとも前記ドリルの直径Ｄに、鋳物の製造誤差範囲である第１の長さＨ１を加えた第２の長さＨ２の平坦な内壁面を含む鋳抜き孔を有する鋳物を鋳造する鋳造工程と、前記鋳物に対して、鋳造工程における鋳抜き孔の位置ずれが生じていないと仮定した場合の当該鋳抜き孔の仮想中心線と直交する向きの延長線上に回転軸が位置決めされたドリルによって、前記平坦な内壁面を通して前記鋳抜き孔の内部と前記鋳物の外部とを連通する深さが前記ドリルの直径Ｄの６倍以上の貫通孔の孔加工を施す孔加工工程とを備えるようにした。
【００１２】
これらの方法によれば、鋳抜き孔に形成される平坦な内壁面の一辺の長さあるいは幅が、ドリルの直径Ｄに鋳物の製造誤差範囲の第１の長さＨ１を加えた第２の長さＨ２以上となるので、鋳抜き孔の位置に製造誤差が生じた場合であっても、鋳抜き孔に平坦な内壁面を通して確実に貫通孔を設けることができる。すなわち、孔加工工程において、ドリルの加工抵抗が異なることによるドリルの逃げを防止できるので、ドリルの損傷を回避でき、ドリル加工に長い加工時間を必要とする孔を加工時間を必要としない鋳抜き孔に置換できる。これにより、生産性が損なわれることを回避できる。また、鋳抜き孔の位置ずれを考慮した鋳造の製造誤差範囲に平坦な内壁面を形成しているので、鋳抜き穴の平坦な内壁面の範囲内に位置するように貫通孔を穿設することができる。そのため、鋳物外面に余分な肉を付ける必要がなく鋳物の大型化を回避できる。したがって、低コスト性を向上させることができる。また、鋳抜き穴の平坦な内壁面に対してドリル加工を行うことができるので、平坦な内壁面に突起形状が形成されることを回避できる。したがって、突起形状が破損して給油ノズルを詰まらせること、及び軸受等の精密部品を損傷すること等を回避でき、装置の品質の低下を回避できる。以上より、鋳物孔加工品の加工ドリルの逃げによるドリルの損傷を回避し、生産性を損なうことなく、低コスト性、及び品質を向上させることができる。
【００１３】
なお、前記平坦な内壁面の範囲内で前記鋳抜き孔の内部と前記鋳物の外部とを連通する深さが前記ドリルの直径Ｄの６倍以上の貫通孔の孔加工を施す孔加工工程とを備えているので、前記ドリルの逃げを抑制することができる。したがって、貫通孔が鋳抜き孔を貫通するように設けられ、その貫通孔の先端側でその貫通孔に対して別途貫通するドリル孔（別の貫通孔）を連通させる場合においては、貫通孔同士の位置ずれを抑制することもできる。
【００１４】
前記鋳抜き孔の軸方向の長さである第３の長さをＬとした場合、前記第３の長さＬは前記ドリルの直径Ｄの６倍以上であってもよい。この方法によれば、鋳抜きにより鋳抜き孔を形成するので、ドリル加工ではロングドリルを用いることで長い加工時間が必要となるような長い孔であっても生産性を損なうことなく形成できる。
【００１５】
前記鋳抜き孔は中子を用いて形成されることが好ましい。この方法によれば、鋳物に鋳抜き孔を容易に形成できる。
【００１６】
前記鋳抜き孔はフルモールド鋳造法を用いて形成されることが好ましい。この方法によれば、鋳抜き孔の壁面にテーパ部分が形成されることを排除できる。したがって、鋳物に同一断面形状で鋳抜き穴を作ることができる。また、寸法精度の良い鋳物を製作できるため、鋳物の肉厚も抑えることができ、最小限のコストに抑えることができる。
【００１７】
前記鋳抜き孔は前記鋳物を貫通させる中子を用いて形成されることが好ましい。その際、前記鋳物の製造誤差範囲である第１の長さＨ１は最大４ｍｍ、好ましくは２ｍｍ〜４ｍｍに設定すればよい。この方法によれば、注湯時の中子のずれを抑制することができる。そのため、鋳物に比較的長い鋳抜き孔（例えば、第３の長さＬが第２の長さＨ２の６倍以上となるような孔）を容易に形成できる。
【００１８】
前記鋳抜き孔はフルモールド鋳造法において前記鋳物を貫通させる消失模型を用いて形成されることが好ましい。その際、前記鋳物の製造誤差範囲である第１の長さＨ１は最大４ｍｍ、好ましくは１．５ｍｍ〜３ｍｍに設定すればよい。この方法によれば、位置ずれの小さい鋳抜き孔を形成することができる。そのため、鋳物に比較的に長い鋳抜き孔（例えば、第３の長さＬが第２の長さＨ２の６倍以上となるような孔）を容易に形成できる。また、鋳抜き孔を同一断面形状に形成し易いため、鋳抜き孔の断面における一辺の長さを最小限に抑えることができる。
【００１９】
前記課題を解決するための手段として、本発明のスクリュ圧縮機のケーシングは、鋳物のケーシングであって、ドリルの回転軸に直交するように配置され前記ドリルの直径Ｄに、前記鋳物の製造誤差範囲である第１の長さＨ１を加えた第２の長さＨ２を一辺とする平坦な内壁面を含む鋳抜き孔と、前記ドリルによって加工され、前記平坦な内壁面を通して前記鋳抜き孔の内部と前記鋳物の外部とを連通する方向の貫通孔とを備えるようにした。
【００２０】
ドリルによって貫通孔が加工されているので、鋳抜き穴の平坦な内壁面に突起形状が形成されることを回避できる。したがって、突起形状が破損して給油ノズルを詰まらせること、及び軸受等の精密部品を損傷すること等を回避でき、装置の品質の低下を回避できる。
【００２１】
前記課題を解決するための別の手段として、本発明のスクリュ圧縮機のケーシングは、鋳抜き孔の軸方向における途中位置に連通するようにドリルで孔加工が施された鋳物のケーシングであって、中子を用いて前記鋳物を貫通するように形成され、ドリルで孔加工が施される位置の幅が少なくとも前記ドリルの直径Ｄに、鋳物の製造誤差範囲として２ｍｍ〜４ｍｍの第１の長さＨ１を加えた第２の長さＨ２を有する平坦な内壁面を含む鋳抜き孔と、前記鋳物のケーシングに対して、鋳造工程における鋳抜き孔の位置ずれが生じていないと仮定した場合の当該鋳抜き孔の仮想中心線と直交する向きに前記ドリルによって孔加工され、前記平坦な内壁面を通して前記鋳抜き孔の内部と前記鋳物の外部とを連通する深さが前記ドリルの直径Ｄの６倍以上の貫通孔とを備えるようにした。
【００２２】
前記課題を解決するための更に別の手段として、本発明のスクリュ圧縮機のケーシングは、鋳抜き孔の軸方向における途中位置に連通するようにドリルで孔加工が施された鋳物のケーシングであって、フルモールド鋳造法において前記鋳物を貫通させる消失模型を用いて形成され、ドリルで孔加工が施される位置の幅が少なくとも前記ドリルの直径Ｄに、鋳物の製造誤差範囲として１．５ｍｍ〜３ｍｍの第１の長さＨ１を加えた第２の長さＨ２を有する平坦な内壁面を含む鋳抜き孔と、前記鋳物のケーシングに対して、鋳造工程における鋳抜き孔の位置ずれが生じていないと仮定した場合の当該鋳抜き孔の仮想中心線と直交する向きに前記ドリルによって孔加工され、前記平坦な内壁面を通して前記鋳抜き孔の内部と前記鋳物の外部とを連通する深さが前記ドリルの直径Ｄの６倍以上の貫通孔とを備えるようにした。
【００２３】
これらの構成によれば、鋳物を貫通するような鋳抜き孔を形成しているので鋳抜き孔の位置ずれが抑制されている。その鋳抜き孔の平坦な内壁面に対してドリルによって貫通孔が加工されているので、鋳物外面に余分な肉を付ける必要がなく鋳物の大型化を回避できるとともに、突起形状が破損して給油ノズルを詰まらせること、及び軸受等の精密部品を損傷すること等を回避できる。したがって、低コスト性と装置の品質を向上させることができる。また、加工時間を必要としない鋳抜き孔を少なくとも備えているので、生産性が損なわれることを回避できる。なお、貫通孔が鋳抜き孔を貫通するように設けられ、その貫通孔の先端側でその貫通孔に対して別途貫通するドリル孔（別の貫通孔）を連通させる場合においては、貫通孔同士の位置ずれを抑制することもできる。
【００２４】
前記鋳抜き孔の軸方向の長さである第３の長さをＬとした場合、前記第３の長さＬは前記ドリルの直径Ｄの６倍以上であってもよい。この構成によれば、鋳抜きにより鋳抜き孔を形成しているので、ドリル加工ではロングドリルを用いることで長い加工時間が必要となるような長い孔であっても生産性を損なうことなく圧縮機のケーシングに設けることができる。
【００２５】
なお、前記平坦な内壁面の範囲内で前記鋳抜き孔の内部と前記鋳物の外部とを連通する深さが前記ドリルの直径Ｄの６倍以上の貫通孔の孔加工を施す孔加工工程とを備えているので、前記ドリルの逃げを抑制することができる。したがって、貫通孔が鋳抜き孔を貫通するように設けられ、その貫通孔の先端側でその貫通孔に対して別途貫通するドリル孔（別の貫通孔）を連通させる場合においては、貫通孔同士の位置ずれを抑制することもできる。
【発明の効果】
【００２６】
本発明によれば、鋳物孔加工品の加工ドリルの逃げによるドリルの損傷を回避し、生産性を損なうことなく、低コスト性及び品質を向上させることができる。
【図面の簡単な説明】
【００２７】
【図１Ａ】本発明の鋳物孔加工品の形成方法が適用されたスクリュ圧縮機のケーシングの一部を示す部分正面図。
【図１Ｂ】本発明の鋳物孔加工品の形成方法が適用されたスクリュ圧縮機のケーシングの一部を示す部分側面図。
【図２Ａ】第１実施形態に係る製造誤差を有さない鋳物孔加工品の加工状態を示す断面図。
【図２Ｂ】第１実施形態に係る製造誤差を有する鋳物孔加工品の加工状態を示す断面図。
【図３】第１実施形態の中子取り型を示す平面図。
【図４】第２実施形態に係る製造誤差を有さない鋳物孔加工品の加工状態を示す断面図。
【図５Ａ】本発明の変形例を示す断面図。
【図５Ｂ】本発明の変形例に用いられる中子取り型を示す平面図。
【図６Ａ】本発明の変形例を示す断面図。
【図６Ｂ】本発明の変形例に用いられる中子取り型を示す平面図。
【図７Ａ】従来のドリル逃げ防止構造を示す断面図。
【図７Ｂ】第１孔の中心に対して偏心した第２孔を有する大型化した鋳物の一部を示す図。
【図７Ｃ】突起形状の形成位置を示す図。
【図７Ｄ】突起形状の形成位置を示す図。
【発明を実施するための形態】
【００２８】
以下、本発明の鋳物孔加工品の形成方法を実施するためのスクリュ圧縮機のケーシング（鋳物）について、図面を参照しながら説明する。なお、説明においては、便宜上、紙面における上下を上側及び下側と呼び、左右を横と呼んでいる。
【００２９】
（第１実施形態）
図１Ａ及び図１Ｂは第１実施形態に係るスクリュ圧縮機のケーシング１０の一部を示す。ケーシング１０は、雌雄一対のスクリュロータ、スクリュロータのロータ軸を支持する軸受、ロータ軸の端部に設けられロータ間で駆動力を伝達するための歯車等を収容可能な形状を有している。ケーシング１０は、軸受や歯車等の潤滑や冷却を目的として給油するための給油流路１１を備えている。なお、図１Ａ及び図１Ｂに示すケーシング１０の姿勢は、後述する孔加工工程の加工時の姿勢（図２Ａ、図２Ｂ、図４、図５Ａ、図６Ａ）とは異なる。
【００３０】
給油流路１１は、鋳抜き孔１２、加工孔（貫通孔）１３、及び加工孔１４によって構成されている。
【００３１】
図１Ｂに示すように、鋳抜き孔１２は、ケーシング１０の一端から他端へ貫通するように形成されている。鋳抜き孔１２は、鋳物を貫通するように鋳型に設置された中子によりケーシング１０を鋳造成形するときに鋳抜くことで成形される。鋳抜き孔１２は、平面部１５と曲面部１６により画定されている。平面部１５に接続する曲面部１６は、砂の焼付きやとばされを防止するために設けられた形状である。鋳抜き孔１２により形成される流路の断面形状は略正方形である。１つの平面部１５である平坦な内壁面１５ａは、ドリル１７の回転軸Ｐの軸心に直交するように配置されている。ドリル１７の直径はＤである。図２Ａに示すように、平坦な内壁面１５ａには、ケーシング１０に製造誤差（鋳造成形に伴う誤差）が生じていない状態でドリル１７により貫通される位置に標準貫通部１８が設定されている。また、図２Ｂに示ように、平坦な内壁面１５ａには、孔加工工程での加工時の標準貫通部１８の上側及び下側に、それぞれ位置ずれ許容部１９が設定されている。位置ずれ許容部１９は、鋳物の製造誤差、すなわち中子の位置ずれに起因する鋳抜き孔１２の位置ずれが生じた場合でも、ドリル１７の加工抵抗を増加させない領域である。なお、図２Ａおよび図２Ｂの何れの場合も、ドリル１７は、平坦な内壁面１５ａを通す孔加工を施すように、鋳造工程における鋳抜き孔の位置ずれ（鋳造成形に伴う誤差）が生じていないと仮定した場合の鋳抜き孔の仮想中心線（設計上の中心線）Ｐ０と直交する向きの延長線上に回転軸が位置決めされている。図２Ａおよび図２Ｂに示すように、ケーシング１０の平坦な内壁面１５ａをドリル１７の回転軸に直交するように配置したときに、平坦な内壁面１５ａの上下方向の一辺の長さ、すなわちドリルで孔加工が施される位置の幅は、ドリル１７の直径Ｄに鋳物の製造誤差範囲の第１の長さＨ１を加えた第２の長さＨ２である。第１の長さＨ１は、上側の製造誤差範囲の長さ０．５Ｈ１、及び下側の製造誤差範囲の長さ０．５Ｈ１の合計である。鋳抜き孔１２は、図３に示すような中子取り型２０で形成した中子を用いて鋳造することで形成される。
【００３２】
加工孔１３は、鋳抜き孔１２を貫通するようにドリル直径Ｄの６倍以上の深さでドリル加工され形成されている。鋳抜き孔１２の軸と加工孔１３の軸とは略直交している。すなわち、鋳抜き孔１２の軸と加工孔１３の軸とは、直交する状態に対して製造誤差として許容されるズレ（±０．５Ｈ１以下）の範囲内に位置して略直角方向に交差している。加工孔１４は、加工孔１３に連通するようにドリル加工され形成されている。加工孔１３の軸と加工孔１４の軸とは略直交している。鋳抜き孔１２、加工孔１３、及び加工孔１４の各軸は、略同一平面上に位置している。
【００３３】
本発明の鋳物孔加工品の形成方法を説明する。この形成方法は、鋳造工程と、鋳造工程の後に続く孔加工工程とを備える。
【００３４】
鋳造工程は、中子を配置した鋳型に溶融金属を流し込んで鋳造する従来公知の工程である。本実施形態の鋳造工程により、ドリル１７の回転軸Ｐに直交するように配置され上下方向の第２の長さＨ２を一辺とする平坦な内壁面１５ａを含む鋳抜き孔１２を有する鋳物が鋳造される。
【００３５】
孔加工工程は、ドリル１７により、ケーシング１０の平坦な内壁面１５ａを通して鋳抜き孔１２の内部とケーシング１０の外部とを連通する貫通孔１３の孔加工を施す工程である。孔加工工程では、孔加工装置にセットされたケーシング１０に対して、ドリル１７の回転軸Ｐが、鋳造工程における鋳抜き孔の位置ずれ（鋳造成形に伴う誤差）が生じていないと仮定した場合の当該鋳抜き孔の仮想中心線Ｐ０と直交する向きの延長線上に位置決めされる。つまり、ドリル１７の先端を予め鋳抜き孔の設計上の中心線である仮想中心線Ｐ０の方向に設定された点に向かって前進することより、平坦な内壁面１５ａを通す孔加工を施す。
【００３６】
図２Ａ及び図２Ｂは、ケーシング１０の鋳抜き孔１２にドリル１７によってドリル加工する状態を示す。図２Ａに示すように、鋳物の製造誤差、すなわちケーシング１０に鋳抜き孔１２の上下方向の位置ずれが生じていない場合、ドリル１７は平坦な内壁面１５ａの標準貫通部１８のみを貫通する。図２Ｂに示すように、鋳物の製造誤差、すなわちケーシング１０に鋳抜き孔１２の上下方向の位置ずれＧが生じている場合、ドリル１７は標準貫通部１８、及び位置ずれ許容部１９を貫通する。ケーシング１０には、標準貫通部１８の外側に位置ずれ許容部１９を設けているので、標準貫通部１８、及び位置ずれ許容部１９を含む範囲にドリル１７が貫通される。
【００３７】
この方法によれば、鋳抜き孔１２に、ドリル１７の直径Ｄに鋳物の製造誤差範囲の第１の長さＨ１を加えた第２の長さＨ２を一辺とする平坦な内壁面１５ａを形成しているので、鋳抜き孔１２の位置に製造誤差が生じた場合であっても、鋳抜き孔１２に平坦な内壁面１５ａを通して確実に貫通孔１３を設けることができる。
【００３８】
すなわち、孔加工工程において、ドリル１７を平坦な内壁面１５ａに貫通させることにより、ドリル１７の加工抵抗が異なることによるドリル１７の逃げを防止できるので、ドリル１７の損傷を回避できる。ドリル加工に長い加工時間を必要とする孔を加工時間を必要としない鋳抜き孔１２として形成しているので、生産性が損なわれることを回避できる。
【００３９】
また、鋳抜き孔１２の位置ずれを考慮した製造誤差範囲に平坦な内壁面１５ａを形成しているので、鋳抜き孔１２の中心に対して貫通孔１３を穿設することができる。そのため、鋳物外面に余分な肉を付ける必要がなく鋳物の大型化を回避できる。したがって、低コスト性を向上させることができる。
【００４０】
また、鋳抜き孔１２の平坦な内壁面１５ａに対してドリル加工を行うことができるので、平坦な内壁面１５ａに突起形状が形成されることを回避できる。したがって、突起形状が破損して給油ノズルを詰まらせること、及び軸受等の精密部品を損傷すること等を回避でき、装置の品質の低下を回避できる。
【００４１】
以上より、鋳物孔加工品の加工ドリルの逃げによるドリルの損傷を回避し、生産性を損なうことなく、低コスト性及び品質を向上させることができる。
【００４２】
鋳抜き孔１２は中子を用いて形成されているので、鋳物に鋳抜き孔１２を容易に形成できる。また、鋳抜き孔１２の軸方向の長さ（第３の長さ）をＬとした場合、長さＬ／ドリル１７の直径Ｄが６以上に形成できるので、ドリル加工によればロングドリルを用いることで長い加工時間が必要となるような長い孔であっても生産性を損なうことがない。この際、鋳抜き孔１２は鋳物を貫通する中子を用いて形成されていてよい。これにより、鋳物の製造誤差をより小さくすること、例えば、第１の長さＨ１を４ｍｍ以下（±２ｍｍ以下）程度とすることができる。
【００４３】
（第２実施形態）
第２実施形態に係るスクリュ圧縮機のケーシング１０は、フルモールド鋳造法を用いて形成されている。フルモールド鋳造法は、例えば、ロストワックス法や消失模型鋳造法である。
【００４４】
ロストワックス法は、ワックス(ろう)で形成された模型が溶けることを利用した鋳造法であって、ワックス模型を忠実に転写した空間を有する鋳型に溶融金属を流し込む鋳造法である。
【００４５】
消失模型鋳造法は、発泡ポリスチレン等の発泡合成樹脂で製作した消失模型を鋳物砂中に埋設して鋳型を構成し、溶融金属をその消失模型に注入して該模型を燃焼気化させることにより、消失模型を溶融金属で置換して鋳物を鋳造する方法である。
【００４６】
図４は、第２実施形態のケーシング１０の鋳抜き孔１２にドリル１７によってドリル加工する状態を示す。この例では、鋳抜き孔１２の形成方法が第１実施形態とは異なるだけであり、鋳抜き孔１２の形状は第１実施形態と同様である。本実施形態においても、平坦な内壁面１５ａに標準貫通部１８、及び位置ずれ許容部１９が設けられている点は第１実施形態と同様であり、それによって得られる効果も同様であるので、説明は省略する。
【００４７】
この方法によれば、中子を設置する方法と比べて寸法精度の良い鋳物を製作できるため、鋳物の肉厚も抑えることができ、最小限のコストに抑えることができる。さらに、鋳抜き孔１２は鋳物を貫通する消失模型を用いて形成する方法によれば、鋳物を貫通する中子を用いて形成する場合と比べて、鋳物の誤差をより小さくすることができ、鋳抜き孔１２のずれも小さいため、鋳抜き孔１２の一辺の長さを最小限に抑えること、例えば、第１の長さＨ１を３ｍｍ以下（±１．５ｍｍ以下）程度とすることができる。また、鋳物を貫通しない鋳抜き穴とする場合、木型や金型を用いて鋳型を製作する従来公知の工程では、鋳抜き穴を形成するための形状を主型に持たせることもある。この場合、鋳物砂などから木型や金型等を容易に抜き取るため、鋳抜き穴の軸方向に沿ってテーパ部分を形成する必要があるが、フルモールド鋳造法によればそのようなテーパ部分を形成する必要性を排除できる。したがって、同一断面形状で比較的に長い非貫通状の鋳抜き穴を作ることができる。
【００４８】
なお、本発明の鋳物孔加工品の形成方法は、前記実施形態に限定されるものではなく、種々の変更が可能である。例えば、本発明の鋳造工程は、ドリル１７で孔加工が施される位置の幅がドリル１７の直径Ｄに、鋳物の製造誤差範囲である第１の長さＨ１として最大４ｍｍを加えた第２の長さＨ２の平坦な内壁面１５ａを含む鋳抜き孔を有する鋳物を鋳造するものとしてもよい。また、給油流路１１の開口の形状は、平坦な内壁面１５ａを有する形状であれば、いかなる形状であってもよい。図５Ａに示すように、鋳抜き孔１２の開口の形状は、縦長６角形であってもよい。開口形状が縦長６角形の給油流路１１は、図５Ｂに示す中子取り型２０を用いて形成される。また、図６Ａに示すように、鋳抜き孔１２の開口の形状は、等サイズの２つの半円部とこれらをなめらかに結ぶ２本の直線部とからなる長円であってもよい。開口形状が長円の給油流路１１は、図６Ｂに示す中子取り型２０を用いて形成される。
【符号の説明】
【００４９】
１０  スクリュ圧縮機のケーシング
１１  給油流路
１２  鋳抜き孔
１３  加工孔（貫通孔）
１４  加工孔
１５  平面部
１５ａ  平坦な内壁面（平面部）
１６  曲面部
１７  ドリル
１８  標準貫通部
１９  位置ずれ許容部
Ｐ  回転軸
Ｐ０  鋳抜き孔の仮想中心線
２０  中子取り型
【図１Ａ】
2015139870.tif 000003
【図１Ｂ】
2015139870.tif 000004
【図２Ａ】
2015139870.tif 000005
【図２Ｂ】
2015139870.tif 000006
【図３】
2015139870.tif 000007
【図４】
2015139870.tif 000008
【図５Ａ】
2015139870.tif 000009
【図５Ｂ】
2015139870.tif 000010
【図６Ａ】
2015139870.tif 000011
【図６Ｂ】
2015139870.tif 000012
【図７Ａ】
2015139870.tif 000013
【図７Ｂ】
2015139870.tif 000014
【図７Ｃ】
2015139870.tif 000015
【図７Ｄ】
2015139870.tif 000016